"アクリル系繊維の樹脂重量に対し8重量以上の酸化アンチモンを含有するアクリル系繊維を布帛重量を基準として40~65重量、天然セルロース系繊維を布帛重量を基準として26~45重量、ナイロン繊維を布帛重量を基準として5~15重量、及び、パラ系アラミド繊維を布帛重量を基準として1~20重量を含む布帛。前記アクリル系繊維が40~70重量のアクリロニトリルと他の成分を共重合して得られる共重合体である請求項1に記載の布帛。前記他の成分が30~60重量のハロゲン含有ビニル系単量体である請求項2に記載の布帛。前記ハロゲン含有ビニル系単量体が、塩化ビニル、塩化ビニリデン、及び、臭化ビニルからなる群から選ばれる1以上の化合物である請求項3に記載の布帛。前記他の成分がさらに0~3重量のスルホン酸基を含有する単量体を含む請求項3または4に記載の布帛。前記スルホン酸基を含有する単量体が、メタクリルスルホン酸、アリルスルホン酸、スチレンスルホン酸、2-アクリルアミド-2-メチルプロパンスルホン酸、及びそれらの塩からなる群から選ばれる1以上の化合物である請求項5に記載の布帛。前記酸化アンチモンが、三酸化アンチモン、四酸化アンチモン、五酸化アンチモンから選ばれる1以上の化合物である請求項6に記載の布帛。前記天然セルロース系繊維が木綿である請求項1から7のいずれか一項に記載の布帛。前記ナイロン繊維が、ポリヘキサメチレンアジパミドナイロン66、ポリカプロラクタムナイロン6、ポリブチロラクタムナイロン4、ポリ9-アミノノナン酸ナイロン9、ポリエナントラクタムナイロン7、ポリカプリルラクタムナイロン8、及び、ポリヘキサメチレンセバカミドナイロン6,10からなる群から選ばれる1以上の繊維である請求項1から8のいずれか一項に記載の布帛。前記パラ系アラミド繊維が、pアラミド及び/又はpアラミドにジアミノフェニレンテラフタルアミドを共重合した繊維である請求項1から9のいずれか一項に記載の布帛。ASTMF1959F1959M06ae1に基づいたアーク試験において比ATPV値13以上を示す請求項1から10のいずれか一項に記載の布帛。請求項1から11のいずれか一項に記載の布帛を含んでなるアーク防護用作業服。従来品より軽いアーク防護用作業服及びこれに用いる布帛を安価に提供することを課題とする。より具体的には、アメリカ防災協会NationalFireProtectionAssociationが定めるNFPA70Eに示された基準を充足するために、ASTMF1959F1959M06ae1に基づいたアーク試験以下、単にアーク試験と記す。において、13以上の比ATPV単位目付あたりのATPVarcthermalperformancevalue、アーク熱性能値を与える布帛や、その布帛を構成する糸を安価に提供することを課題とする。特には、アラミド繊維の使用量を繊維全体の20重量以下に抑えた上記糸及び布帛を提供することを課題とする。特に、目付が約6ozyd2であってもATPV8calcm2以上を達成する布帛を得ることを課題とする。本発明者らは、アクリル系繊維の樹脂重量に対し8重量以上の酸化アンチモンを含有するアクリル系繊維を糸重量を基準として40~65重量、天然セルロース系繊維を糸重量を基準として26~45重量、ナイロン繊維を糸重量を基準として5~15重量、及び、パラ系アラミド繊維を糸重量を基準として1~20重量を含む布帛がASTMF1959F1959M06ae1に基づいたアーク試験において比ATPV値13以上を示すことを見出し、本願発明を完成させた。本発明の特徴の一つは、アクリル系繊維の樹脂重量に対し8重量以上の酸化アンチモンを含有するアクリル系繊維を糸重量を基準として40~65重量、天然セルロース系繊維を糸重量を基準として26~45重量、ナイロン繊維を糸重量を基準として5~15重量、及び、パラ系アラミド繊維を糸重量を基準として1~20重量を含む布帛である。本発明の別の特徴の一つは、上記布帛を含んでなるアーク防護用作業服である。さらに、本発明者らは、アクリル系繊維の樹脂重量に対し8重量以上の酸化アンチモンを含有するアクリル系繊維を布帛重量を基準として40~65重量、天然セルロース系繊維を布帛重量を基準として26~45重量、ナイロン繊維を布帛重量を基準として5~15重量、及び、パラ系アラミド繊維を布帛重量を基準として1~20重量を含む布帛がASTMF1959F1959M06ae1に基づいたアーク試験において比ATPV値13以上を示すことを見出し、本願発明を完成させた。本発明の特徴の一つは、アクリル系繊維の樹脂重量に対し8重量以上の酸化アンチモンを含有するアクリル系繊維を布帛重量を基準として40~65重量、天然セルロース系繊維を布帛重量を基準として26~45重量、ナイロン繊維を布帛重量を基準として5~15重量、及び、パラ系アラミド繊維を布帛重量を基準として1~20重量を含む布帛である。本発明の別の特徴の一つは、上記布帛を含んでなるアーク防護用作業服である。本発明により、従来品より軽いアーク防護用作業服を安価に提供することができる。より具体的には、アーク試験において、13以上の比ATPVを与える布帛や、その布帛を構成する糸を安価に提供することができる。特には、アラミド繊維の使用量を繊維全体の20重量以下に抑えた上記糸及び布帛を提供することができる。すなわち、本発明により目付が約6ozyd2であってもATPV値8calcm2以上の対アーク性を示す布帛を提供することが可能となる。本発明の布帛はアクリル系繊維の樹脂重量に対し8重量以上の酸化アンチモンを含有するアクリル系繊維を糸重量を基準として40~65重量、天然セルロース系繊維を糸重量を基準として26~45重量、ナイロン繊維を糸重量を基準として5~15重量、及び、パラ系アラミド繊維を糸重量を基準として1~20重量を含む布帛であればよく、軽いアーク防護用作業服を提供する比ATPV値が得られる限りにおいて、他の追加成分を含んでもよい。また、本発明の布帛はアクリル系繊維の樹脂重量に対し8重量以上の酸化アンチモンを含有するアクリル系繊維を布帛重量を基準として40~65重量、天然セルロース系繊維を布帛重量を基準として26~45重量、ナイロン繊維を布帛重量を基準として5~15重量、及び、パラ系アラミド繊維を布帛重量を基準として1~20重量を含む布帛であればよく、軽いアーク防護用作業服を提供する比ATPV値が得られる限りにおいて、他の追加成分を含んでもよい。本発明におけるアクリル系繊維として40~70重量のアクリロニトリルと他の成分を共重合して得られる共重合体であって、アクリル系繊維の樹脂重量に対し8重量以上の酸化アンチモンを含有する繊維を好適に用いることができる。他の成分としては30~60重量のハロゲン含有ビニル系単量体を挙げることができる。他の成分としてさらに0~3重量のスルホン酸基を含有する単量体を挙げることができる。上記アクリル系繊維中のアクリロニトリル由来成分の含有量が40重量を未満では布帛の耐熱性が十分でなく、アクリロニトリル由来成分が70重量を超えると、難燃性に十分な効果が得られない。上記ハロゲン含有ビニル系単量体としては、塩化ビニル、塩化ビニリデン、臭化ビニルなどが挙げられ、これらの1種または2種以上が用いられる。上記アクリル系繊維中のハロゲン含有ビニル系単量体由来成分が30重量未満では難燃性に十分な効果が得られず、ハロゲン含有ビニル系単量体が60重量を超えると布帛の耐熱性が十分でない。上記スルホン酸基を含有する単量体としては、メタクリルスルホン酸、アリルスルホン酸、スチレンスルホン酸、2-アクリルアミド-2-メチルプロパンスルホン酸、及びそれらの塩などを好適に用いることができる。これらのスルホン酸基を含有する単量体は1種を用いてもよいし、2種以上を組み合わせて用いることもできる。塩としては、例えば、ナトリウム塩、カリウム塩、アンモニウム塩などを挙げることができるが、これらに限定されるものではない。スルホン酸基を含有する単量体は必要に応じて使用されるが、上記アクリル系繊維中のスルホン酸基を含有する単量体由来成分が3重量を超えると上記アクリル系繊維の製造時の紡糸性が低下する。上記アクリル系繊維に含めてもよい酸化アンチモンとしては三酸化アンチモン、四酸化アンチモン、五酸化アンチモンを挙げることができる。添加する酸化アンチモン量は、アクリル系繊維の樹脂全重量中に8重量以上とすることが好ましい。より好ましくは9重量以上であり、さらに好ましくは10重量以上であり、さらにより好ましくは11重量以上である。本発明に用いることのできるアクリル系繊維として、カネカ社製のプロテックスMやプロテックスCを挙げることができる。本発明の布帛100重量に含まれるアクリル系繊維は40~65重量であることが好ましい。より好ましくは45~60重量であり、さらに好ましくは50~55重量である。本発明における天然セルロース系繊維として木綿やこれを後加工した難燃コットンを挙げることができる。本発明の布帛100重量に含まれる天然セルロース系繊維は26~45重量であることが好ましい。より好ましくは30~40重量であり、さらに好ましくは32~38重量である。本発明におけるナイロン繊維は脂肪族ポリアミドポリマーからなる繊維である。具体的な例示として、ポリヘキサメチレンアジパミドナイロン66、ポリカプロラクタムナイロン6、ポリブチロラクタムナイロン4、ポリ9-アミノノナン酸ナイロン9、ポリエナントラクタムナイロン7、ポリカプリルラクタムナイロン8、ポリヘキサメチレンセバカミドナイロン6,10を挙げることができる。これらのナイロン繊維を2つ以上組み合わせて用いてもよい。本発明の布帛100重量に含まれるナイロン繊維は5~15重量であることが好ましい。より好ましくは7~13重量であり、さらに好ましくは8~12重量である。本発明におけるパラ系アラミド繊維として、pアラミド及び/又はpアラミドにジアミノフェニレンテラフタルアミドを共重合したものを例示できる。pアラミドはポリパラフェニレンテレフタルアミドとも呼ばれている。本発明の布帛100重量に含まれるパラ系アラミド繊維は1~20重量であることが好ましい。より好ましくは2~15重量であり、さらに好ましくは3~10重量である。本発明に用いることのできるpアラミドとして、トワロン登録商標、帝人社製やケブラーを挙げることができる。pアラミドにジアミノフェニレンテラフタルアミドを共重合したものとしては、テクノーラ登録商標、帝人社製を挙げることができる。本発明の布帛は、1種類の糸で構成されていてもよく、複数の糸で構成されていても良い。本発明の布帛を構成する糸は公知の紡績方法で製造することができる。紡績方法として、リング紡績法、及び空気紡績法等を挙げることができるが必ずしもこれらに限定されるものではない。本発明の布帛は上記の糸を用いて公知の製布方法で製造することができる。布帛の形態としては、織物、編物、不織布等を挙げることができるが、これらに限定されるものではない。また、織物は交織させてもよく、編物は交編させてもよい。本発明の布帛の目付は、単位面積当りの布帛の重量で示す。ここでは1平方ヤードあたりのオンス量、すなわちozyd2で示す。本発明の布帛の耐アーク性はASTMF1959F1959M06ae1に基づいたアーク試験以下、単にアーク試験と記す。にしたがって評価することができる。このアーク試験で比ATPV13以上を達成すれば、目付が約6ozyd2であってもATPV8calcm2以上を達成する布帛を得ることが期待できる。本発明の布帛は、軽量で耐アーク性を有するだけでなく、耐摩耗性、染色性、吸水性に優れている。本発明の衣服は本発明の布帛を用いて公知の方法で製造することができる。本発明の衣服は特にアーク防護用作業服として好適に用いることができる。本発明の布帛を単層で用いて単層アーク防護用作業服として用いることができるし、本発明の布帛を2以上の多層で用いて多層アーク防護用作業服として用いることもできるし、もちろん他の布帛と多層を形成したもので多層アーク防護用作業服として用いてもよい。本発明の衣服は、軽量で耐アーク性を有するだけでなく、耐摩耗性、染色性、吸水性、透湿性に優れているので、難燃基準を満たしたアーク防護用作業服に用いることができるし、視認性の高い作業服を提供しうるし、着用感に優れた作業服を提供することができる。さらに、洗濯を繰り返しても、その難燃性が維持される。以下、実施例により本発明を詳述するが、本発明はこれらの実施例に限定されるものではない。なお、実施例の記載に先立ち、本明細書における特性値の測定法を以下に示す。試験例アーク試験ASTMF1959F1959M06ae1に基づいたアーク試験以下、単にアーク試験と記す。に従い、目付ozyd2及びATPVcalcm2を求めた。これらの値から、単位目付あたりのATPVである比ATPVを算出した。製造例1-11アクリロニトリル50重量と塩化ビニリデン49重量およびスチレンスルホン酸ナトリウムからなる共重合体に共重合体の樹脂重量に対し三酸化アンチモン10重量を添加したアクリル系繊維表中AF1で示す。、アクリロニトリル50重量と塩化ビニリデン49重量およびスチレンスルホン酸ナトリウムからなる共重合体に共重合体の樹脂重量に対し三酸化アンチモン25重量を添加したアクリル系繊維表中AF2で示す。、ナイロン66表中NYで示す。、木綿表中Cotで示す。、難燃レーヨンセテリオサケュスティオ社製Visil登録商標、表中Visで示す。レンチング社製LenzingFR登録商標、表中LFRで示す。、パラ系アラミド繊維帝人社製トワロン登録商標、表中Twaで示す。、ポリエチレンテレフタレート表中PETで示す。を表1から5に示した原綿構成で混合し、通常の紡績方法で紡績及び撚糸し、紡績糸を得た。それぞれの紡績糸を使用して布帛を作製した。実験例1製造例1から4で作製した布帛についてアーク試験を実施した。結果を表1に示した。使用したアクリル系繊維中の酸化アンチモン量がアクリル系繊維の樹脂重量に対し8重量以上であるAF1三酸化アンチモン平均含有量10重量及びAF2三酸化アンチモン平均含有量25重量を使用した実施例1から4製造例1から4では比ATPVが13以上を達成した。より目付の小さい布帛で高い耐アーク性を得ようとするときにどのようなアクリル系繊維を使用すべきかは先行技術に十分な開示がなく、本発明により明らかとなった。実験例2製造例1、5及び6で作製した布帛についてアーク試験を実施した。結果を表2に示した。使用したセルロース系繊維が天然セルロース系繊維である木綿を使用した実施例1製造例1では比ATPV13以上を達成したが、難燃レーヨンを使用した比較例1製造例5及び比較例2製造例6では比ATPVが13に満たなかった。米国公開US20060292953号公報特許文献2では難燃化処理された綿を使用しうることが記載されていたが、より目付の小さい布帛で高い耐アーク性を得るためには、綿を難燃化する必要はなく、むしろ難燃化されていない天然セルロース系繊維を使用する必要があることが示された。実験例3製造例1、3、7及び8で作製した布帛についてアーク試験を実施した。結果を表3に示した。実施例3製造例3と比較例3製造例7及び、実施例1製造例1と比較例4製造例8を比較したときにナイロン繊維を含まないと比ATPVが13に満たず、また、ナイロン繊維の添加量を増やしても比ATPVが下がる傾向にあった。米国公開US20060292953号公報特許文献2では約25重量以下のナイロンを使用することが記載されていたが、より目付の小さい布帛で高い耐アーク性を得るためには、5~15重量のナイロン繊維を使用する必要があることが示された。実験例4製造例1及び9で作製した布帛についてアーク試験を実施した。結果を表4に示した。実施例1製造例1のナイロン繊維をPET繊維に置き換えた比較例5製造例9では比ATPVが13に満たなかった。実験例5製造例1ないし4及び10で作製した布帛についてアーク試験を実施した。結果を表5に示した。パラ系アラミド繊維を添加しなかった比較例6製造例10では測定時に生地が破れ、十分な耐アーク性が得られなかった。その一方で、実施例2製造例2と実施例4製造例4の比較、及び、実施例1製造例1と実施例3製造例3の比較からパラ系アラミド繊維の含量を5重量から10重量に上げても比ATPVが下がる傾向にあった。実験例6これまでの製造例の中で最も高い比ATPVを示した製造例2の原綿構成を用いて目付を52ozyd2から56ozyd2に増やした布帛を製造例11で製造した。この布帛についてアーク試験を実施した。結果を表6に示した。実施例5製造例11に示したこの布帛はATPV89calcm2を達成した。"